(57)【要約】【課題】オートクレーブ処理しても粘着層から気泡が発生することのない粘着シートを提供する。【解決手段】被着体に貼付する粘着層２の両面側にガスを遮蔽するガスバリア層を備えた構成を有する粘着シート１とした。ガスバリア層は、基材フィルム３ａ,４ａに蒸着膜３ｂ,４ｂを形成したガスバリアフィルム３,４とすることができる。また、前記粘着層は、（メタ）アクリル酸エステル系共重合体を主成分とするベースポリマーと、アクリル系架橋モノマーと、架橋開始剤とを含有する粘着剤組成物を架橋してなり、２０℃基準マスターカーブによる粘着層の貯蔵せん断弾性率が、（１）周波数１０-3Ｈｚ及び１０-5Ｈｚのいずれにおいても５×１０2Ｐａ以上１×１０4Ｐａ以下、及び（２）周波数１０3Ｈｚ及び１０４Ｈｚのいずれにおいても３×１０４Ｐａ以上４×１０６Ｐａ以下の範囲内に入る物性を備えたものとするのがよい。【選択図】図１
2007169519.tif 000002
【特許請求の範囲】
【請求項１】
被着体に貼付する粘着層の両面側にガスを遮蔽するガスバリア層を備えた構成を有する粘着シート。
【請求項２】
少なくとも一面側のガスバリア層は、基材フィルムに蒸着膜を形成したガスバリアフィルムである請求項１に記載の粘着シート。
【請求項３】
前記粘着層は、（メタ）アクリル酸エステル系共重合体を主成分とするベースポリマーと、アクリル系架橋モノマーと、架橋開始剤とを含有する粘着剤組成物を架橋してなり、２０℃基準マスターカーブによる粘着層の貯蔵せん断弾性率が、以下の（１）及び（２）の範囲内に入る物性を備えたものである請求項１又は２に記載の粘着シート。
（１）周波数１０-3Ｈｚ及び１０-5Ｈｚのいずれにおいても５×１０2Ｐａ以上１×１０4Ｐａ以下
（２）周波数１０3Ｈｚ及び１０４Ｈｚのいずれにおいても３×１０４Ｐａ以上４×１０６Ｐａ以下
【請求項４】
前記粘着層は、５０μｍ〜５ｍｍの厚さである請求項１〜３のいずれかに記載の粘着シート。
【請求項５】
少なくとも光学フィルムと、被着体に貼付する粘着層とを備えた構成を有する光学部材において、前記粘着層の両面側にガスを遮蔽するガスバリア層を備えた光学部材。
【請求項６】
少なくとも一面側のガスバリア層は、基材フィルムに蒸着膜を形成したガスバリアフィルムである請求項５に記載の光学部材。
【請求項７】
少なくとも一面側のガスバリア層は、光学フィルムの前記粘着層側に蒸着膜を形成してガスバリア層としたものである請求項５に記載の光学部材。
【請求項８】
前記粘着層は、（メタ）アクリル酸エステル系共重合体を主成分とするベースポリマーと、アクリル系架橋モノマーと、架橋開始剤とを含有する粘着剤組成物を架橋してなり、２０℃基準マスターカーブによる粘着層の貯蔵せん断弾性率が、以下の（１）及び（２）の範囲内に入る物性を備えたものである請求項５〜７のいずれかに記載の光学部材。
（１）周波数１０-3Ｈｚ及び１０-5Ｈｚのいずれにおいても５×１０2Ｐａ以上１×１０4Ｐａ以下
（２）周波数１０3Ｈｚ及び１０４Ｈｚのいずれにおいても３×１０４Ｐａ以上４×１０６Ｐａ以下
【請求項９】
前記粘着層は、５０μｍ〜５ｍｍの厚さである請求項５〜８のいずれかに記載の光学部材。
【請求項１０】
請求項５〜９のいずれかに記載の光学部材を用いて、前記粘着層をディスプレイパネルに貼付したディスプレイ部材。
【発明の詳細な説明】
【技術分野】
【０００１】
本発明は、複層窓などの各種窓材や各種表示パネル等を構成するガラスの貼り合せ、フラットパネルディスプレイ前面側への光学フィルムの貼り合せ、光学フィルム同士の貼り合せ、ガラスやプラスチック等の透明基材への各種透明フィルムの貼り合せなど、各種透明部材の貼り合せに用いる粘着シートに関する。
【背景技術】
【０００２】
透明部材の貼り合せが行われる製品の代表例としてフラットパネルディスプレイを挙げることができる。近年、各種フラットパネルディスプレイはブラウン管テレビの代替として期待され、その市場が急速に立上りつつあり、中でもプラズマディスプレイ（「ＰＤＰ」という）や液晶ディスプレイはその代表例である。
【０００３】
ＰＤＰは、パネル内部に封入された希ガス、一般的にはネオンを主体としたガス中で放電を発生させ、その際に発生する真空紫外線によってパネル内部のセルに設けられたＲ、Ｇ、Ｂの蛍光体を発光させる構成のものである。この発光過程において、ＰＤＰの作動に不必要な電磁波や近赤外線が同時に放出するため、これらを遮蔽する必要があり、このような電磁波や近赤外線を遮蔽するため各種フィルタがパネル上に設置されている。
【０００４】
従来、一般的なＰＤＰ用フィルタの形態は、透明導電層と近赤外線遮蔽層を設けた透明フィルムを透明成形体に貼り合わせ、これをＰＤＰの前面側に空気層を介して設置し、電磁波や近赤外線を遮蔽する構造のものであったが、この構造では、ＰＤＰの前面表示ガラスやＰＤＰ用フィルタと空気層との界面で反射が起こり、ＰＤＰの表示画像の視認性を損なうという問題があった。
【０００５】
そこで最近、ＰＤＰパネル上に、光学フィルタや反射防止フィルム、近赤外線カットフィルム、可視調色フィルム、電磁波シールドフィルムなどの光学フィルムを、空気層を介さず、粘着剤によって直接貼り合せる構成のものが検討され、その用途に用いる粘着剤が開発されつつある。
【０００６】
例えば特許文献１には、優れた凝集力を示す粘着剤組成物として、アクリル酸アルキルエステルおよびイソシアネート基と反応可能なエチレン性不飽和モノマーを必須成分とする共重合体に、所定のイソシアネート基含有有機ケイ素化合物を含有してなる粘着剤組成物が開示されている。
また、特許文献２には、粘着剤に柔軟性を付与する方法として、架橋剤の配合量を少なくして架橋度を低くするなど低凝集力の粘着層とする方式や、添加剤を選択して粘着層の弾性率を低くする方式などが開示されている。
【０００７】
【特許文献１】特許第２６７２３０８号公報
【特許文献２】特開２０００−２５８６３０号公報
【発明の開示】
【発明が解決しようとする課題】
【０００８】
ＰＤＰパネルに貼り合わせる側の粘着剤は、耐久性を付与するべく粘着剤の凝集力を高め、かつ２５μｍ前後の薄い粘着層を形成するものが多かったため、被着体であるパネルガラスとの界面に異物が存在すると、貼合後に該異物の周囲で視認可能な気泡が生じ、画面上の外観不良を生じることがあった。
【０００９】
そこで、本発明者らは、より柔軟な粘着剤を用いれば、被着体との界面に異物が存在したとしても、異物の周囲を粘着剤が取り囲むように濡れるため、貼り合わせ時の気泡の発生を抑えることができることを見出した。
しかし、光学フィルム等を貼り合わせる際、各フィルム間の接着力を高めるため高圧・高温下でのオートクレーブ処理を施すことがある。特に、透明化処理していないメッシュタイプの電磁波シールドフィルムを積層した場合は、硬い薄い粘着剤で銅箔メッシュを隙間なく埋めて透明化処理する必要があるため、オートクレーブ処理が必須の工程となる。
この際、ＰＤＰパネルに貼り合わせる側を柔軟な粘着剤とすると、処理中に空気を溶解してしまうため、ＰＤＰパネルに貼り合わせてから時間が経つにつれて気泡が発生し、視認性を損なうという問題が生じる。
そのため、柔軟な粘着剤を用いる場合は、光学フィルム等をオートクレーブ処理した後、柔軟な粘着剤を光学フィルム等に貼り合わせてから、ＰＤＰパネルに貼り合わせるという工程をとることとなり、非効率な工程となるものである。
【００１０】
そこで本発明は、オートクレーブ処理しても粘着層から気泡が発生することのない粘着シートを提供せんとするものであり、全てのフィルムを貼り合わせてから一括してオートクレーブ処理をすることができるようにしたものである。
【課題を解決するための手段】
【００１１】
本発明の粘着シートは、被着体に貼付する粘着層の両面側にガスを遮蔽するガスバリア層を備えたことを特徴とする。
この構成とすることにより、オートクレーブ処理の際、ガスバリア層がガス（空気）を遮蔽し、粘着層に空気が溶解するのを防止することができる。
【００１２】
少なくとも一面側のガスバリア層は、基材フィルムに蒸着膜を形成したガスバリアフィルムとするのがよい。
【００１３】
上記特徴を用いて、少なくとも光学フィルムと、被着体に貼付する粘着層とを備えた構成を有する光学部材を、前記粘着層の両面側にガスを遮蔽するガスバリア層を備えた構成とすることもできる。
【００１４】
上記光学部材の少なくとも一面側のガスバリア層を、基材フィルムに蒸着膜を形成したガスバリアフィルムとすることができ、また、光学フィルムの前記粘着層側に蒸着膜を形成してガスバリア層とすることもできる。
【００１５】
上記光学部材を用いて、前記粘着層をディスプレイパネルに貼付し、ディスプレイ部材とすることができる。
【００１６】
上記粘着シート及び光学部材の前記粘着層は、（メタ）アクリル酸エステル系共重合体を主成分とするベースポリマーと、アクリル系架橋モノマーと、架橋開始剤とを含有する粘着剤組成物を架橋してなり、２０℃基準マスターカーブによる粘着層の貯蔵せん断弾性率が、（１）周波数１０-3Ｈｚ及び１０-5Ｈｚのいずれにおいても５×１０2Ｐａ以上１×１０4Ｐａ以下、及び（２）周波数１０3Ｈｚ及び１０４Ｈｚのいずれにおいても３×１０４Ｐａ以上４×１０６Ｐａ以下の範囲内に入る物性を備えたものとするのが好ましい。
この粘着層は、被着面に異物が存在したとしても、異物の周囲を取り囲むように濡れるため、貼り合わせ時の気泡の発生を抑えることができるものであるが、オートクレーブ処理の際、ガス（空気）を溶解しやすいものである。このため、粘着層をガスバリア層間（ガスバリア層と粘着層とは隣接していなくともよい）に形成することにより、オートクレーブ処理の際、粘着層がガス（空気）を溶解することなくオートクレーブ処理をすることができる。
【００１７】
また、前記粘着層は、５０μｍ〜５ｍｍの厚さとするのが好ましい。
【００１８】
なお、一般的に「シート」とは、薄く、一般にその厚さが長さと幅のわりには小さく平らな製品をいい、「フィルム」とは、ＪＩＳにおける定義上、長さ及び幅に比べて厚さが極めて小さく、最大厚さが、任意に限定された薄い平らな製品で、通常、ロールの形で供給されるものをいう（日本工業規格ＪＩＳＫ６９００）。しかし、シートとフィルムの境界は定かではなく、本発明において文言上両者を区別する必要がないので、本発明においては、「シート」と称する場合でも「フィルム」を含むものとし、「フィルム」と称する場合でも「シート」を含むものとする。
【発明を実施するための最良の形態】
【００１９】
以下、実施形態に基づいて本発明を説明する。
但し、以下に説明する実施形態は本発明の実施形態の一例であって、本発明の範囲が以下の実施形態に制限されるものではない。
【００２０】
本発明の一実施形態の粘着シート１は、図１に示すように、被着体に貼付する粘着層２（以下、この粘着層を粘着Ａ層という。）の両面側にガスバリア層としてガスバリアフィルム３，４を備えたものであり、上面側から、離型フィルム５、粘着層６（以下、この粘着層を粘着Ｂ層という。）、ガスバリアフィルム３、粘着Ａ層２、離型フィルム７、粘着層８（以下、この粘着層を粘着Ｃ層という。）、ガスバリアフィルム４の順に形成してある。
【００２１】
（粘着Ａ層）
粘着Ａ層２は、粘着剤又は接着剤からなり、離型フィルム７を剥離し、光学フィルム、ディスプレイパネル、ガラスなどの被着体に貼り合わせるものである。
粘着Ａ層２を形成する粘着剤又は接着剤としては、被着体の材質に応じて適宜選択することができる。例えば、アクリル樹脂、アクリル変性シリコン樹脂化合物、シリコン変性アクリル樹脂化合物などを主要成分として含む接着剤を用いて形成することができる。
【００２２】
中でも、（メタ）アクリル酸エステル系共重合体を主成分とするベースポリマーと、アクリル系架橋モノマーと、架橋開始剤とを含有する粘着剤組成物を架橋してなり、２０℃基準マスターカーブによる粘着層の貯蔵せん断弾性率が、（１）周波数１０-3Ｈｚ及び１０-5Ｈｚのいずれにおいても５×１０2Ｐａ以上１×１０4Ｐａ以下、及び（２）周波数１０3Ｈｚ及び１０４Ｈｚのいずれにおいても３×１０４Ｐａ以上４×１０６Ｐａ以下の範囲内に入る物性となる粘着剤（以下、異物取り込み性粘着剤という。）を用いるのが好ましい。
異物取り込み性粘着剤は、被着体との界面に異物が存在したとしても、異物の周囲を粘着剤が取り囲むように濡れるため、貼り合わせ時の気泡の発生を抑えることができるものである。
【００２３】
（ベースポリマー）
異物取り込み性粘着剤に用いることが可能なベースポリマーとして、(メタ)アクリル酸アルキルエステル系共重合体が挙げられる。
但し、(メタ)アクリル酸アルキルエステル系共重合体以外の樹脂を全て除外する意図ではなく、(メタ)アクリル酸アルキルエステル系共重合体以外の樹脂であっても、これと同様の結果が得られる樹脂が存在することは想定できる。
【００２４】
(メタ)アクリル酸アルキルエステル系共重合体を形成するために用いる（メタ）アクリレート、即ち、アルキルアクリレート又はアルキルメタクリレート成分としては、アルキル基がｎ−オクチル、イソオクチル、２−エチルヘキシル、ｎ−ブチル、イソブチル、メチル、エチル、イソプロピルのうちのいずれか１つであるアルキルアクリレート又はアルキルメタクリレートの１種又はこれらから選ばれた２種以上の混合物であるのが好ましい。
その他の成分として、カルボキシル基、水酸基、グリシジル基等の有機官能基を有するアクリレート又はメタクリレートを共重合させても良い。具体的には、前記アルキル（メタ）アクリレート成分と有機官能基を有する（メタ）アクリレート成分とを適宜に選択的に組み合わせたモノマー成分を出発原料として加熱重合して(メタ)アクリル酸エステル系共重合体ポリマーを得ることができる。
【００２５】
中でも好ましくは、イソ−オクチルアクリレート、ｎ−オクチルアクリレート、ｎ−ブチルアクリレート、２−エチルヘキシルアクリレート等のアルキルアクリレートの１種又はこれらから選ばれた２種以上の混合物か、或いは、α、β不飽和カルボン酸を含有した（メタ）アクリル酸エステル系共重合体、例えばイソ−オクチルアクリレート、ｎ−オクチルアクリレート、ｎ−ブチルアクリレート、２−エチルヘキシルアクリレート等から少なくとも１種類以上と、アクリル酸とを共重合させたものを挙げることができる。
【００２６】
ベースポリマーのガラス転移温度（Ｔｇ）は−２０℃以下、特に−８０℃〜−４０℃であるのが好ましく、その１３０℃における溶融粘度は５万ｍＰａ・ｓ以上、特に１０万ｍＰａ・ｓ〜５０万ｍＰａ・ｓ、中でも特に１０万ｍＰａ・ｓ〜３０万ｍＰａ・ｓであるのが好ましい。
【００２７】
なお、上記のガラス転移温度（Ｔｇ）及び溶融粘度は、粘弾性測定装置、例えばレオメトリックス社製の粘弾性測定装置「ダイナミックアナライザーＲＤＡII」を用いて測定することができる。その際、溶融粘度はパラレルプレート２５ｍｍφ、歪み２％、１３０℃、０．０２Ｈｚで測定した時の粘度（ηγ）値を読みとればよく、Ｔｇはパラレルプレート２５ｍｍφ、歪み２％、周波数１Ｈｚで測定した時のＴａｎδの極大値を示す温度を読みとればよい。
【００２８】
（架橋モノマー）
異物取り込み性粘着剤に用いる架橋モノマーとしては、アクリル系架橋モノマーを用いるのが好ましく、中でも多官能（メタ）アクリレート、その中でも有機官能基含有（メタ）アクリレートモノマーを用いるのが好ましい。
有機官能基含有（メタ）アクリレートモノマーとしては、グリシジル基含有（メタ）アクリレートモノマー、ヒドロキシ基含有（メタ）アクリレートモノマー、イソシアネート基含有（メタ）アクリレートモノマー等の前記不飽和カルボン酸と反応する官能基を有するものを挙げることができる。具体的には、例えば１，４−ブタンジオールジアクリレート、１，６−ヘキサンジオールジアクリレート、１，９−ノナンジオールジアクリレート、トリメチロールプロパントリアクリレートなどを挙げることができる。
【００２９】
架橋モノマーの含有量は、上記貯蔵せん断弾性率が所定範囲内に入るように調整すればよいが、一般的にはベースポリマー１００重量部に対し０．０１〜１０．０重量部、好ましくは０．０１〜５．０重量部、中でも０．０１〜１．０重量部の割合の範囲内で調整するのがよい。但し、他の要素とのバランスでこの範囲を超えてもよい。
【００３０】
（架橋開始剤）
異物取り込み性粘着剤に用いる架橋開始剤としては、光開始剤或いは熱重合開始剤を挙げることができるが、光開始剤が好ましい。
異物取り込み性粘着剤に用いる光開始剤としては、開裂型の光開始剤及び水素引抜型の光開始剤のいずれを用いることもできるが、好ましくは水素引抜型であり、例えばベンゾフェノン、ミヒラーケトン、ジベンゾスベロン、２−エチルアントラキノン、イソブチルチオキサンソンなどのいずれか或いはこれらの二種類以上の組み合わせからなる混合成分を用いるのが好ましい。但し、水素引抜型の光開始剤として前記に挙げた物質に限定するものではない。
【００３１】
光開始剤の添加量は、上記貯蔵せん断弾性率が所定範囲内に入るように調整すればよいが、一般的にはベースポリマー１００重量部に対し０．０５〜２．０重量部の割合の範囲内で調整するのがよい。但し、他の要素とのバランスでこの範囲を超えてもよい。
【００３２】
（可塑剤）
異物取り込み性粘着剤に用いる可塑剤は、本粘着剤において必ずしも必須の成分ではないが、目的に応じて配合するのがよい。すなわち、可塑剤の種類と量を調整することにより緩衝力を調整することができ、粘着剤の貯蔵せん断弾性率を全体的に下げることができるため、ベースポリマーの溶融粘度（；主として分子量で左右される）、アクリル系架橋モノマーの組成と量、架橋開始剤の種類と量、架橋方法とその程度等によっては、前記所定範囲の貯蔵せん断弾性率に調整するために可塑剤を配合するのがよい場合がある。
【００３３】
可塑剤としては、凝固点が−２０℃以下の液状のもの、特に凝固点−８０〜−４０℃の液状のものが好ましく、例えばアジピン酸エステル系、フタル酸エステル系、リン酸エステル系、トリメリット酸エステル系、クエン酸エステル系、エポキシ系、ポリエステル系可塑剤のいずれか或いはこれら二種類以上の組み合わせからなる混合成分を使用することができ、(メタ)アクリル酸エステル系共重合体ポリマーに相溶するものが好ましい。また、紫外線光架橋する場合には、紫外線を吸収しない可塑剤を用いるのが好ましい。
【００３４】
可塑剤の配合量は、少なくとも上記貯蔵せん断弾性率が所定範囲から外れないように調整しつつ設定すればよく、一般的にはベースポリマー１００重量部に対し１〜１５０重量部、好ましくは１０〜１００重量部の割合の範囲内で調整するのがよい。但し、他の要素とのバランスでこの範囲を超えてもよい。
【００３５】
（他の添加剤）
上記成分のほか、必要に応じて、近赤外線吸収特性を有する顔料や染料などの色素、粘着付与剤、酸化防止剤、老化防止剤、吸湿剤、天然物や合成物の樹脂類、ガラス繊維やガラスビーズなどの各種の添加剤を適宜配合することもできる。
【００３６】
（異物取り込み性粘着剤により形成した粘着層の物性）
異物取り込み性粘着剤により形成した粘着層は、２０℃基準マスターカーブによる貯蔵せん断弾性率が、周波数１０-3Ｈｚ及び１０-5Ｈｚのいずれにおいても、５×１０2Ｐａ〜１×１０4Ｐａ、好ましくは５×１０2Ｐａ〜６×１０3Ｐａの範囲内に入るように架橋してなる粘着層である。かかる物性を備えた粘着層であれば、たとえ被着面上に粒径５０μｍ〜６０μｍ程度の微粒子が存在したとしても、当該被着面に積層した場合、前記微粒子を取り込むように濡れるため、常圧下での貼合時はもちろん、減圧環境下においても、前記微粒子周囲において目視にて視認可能な気泡の発生を抑えることができる。
なお、周波数１０-3Ｈｚ及び１０-5Ｈｚのいずれにおいても７×１０3Ｐａ〜１×１０4Ｐａの範囲にあると、被着面上に粒径５０μｍ程度の粒子が存在していた場合、常圧下での貼合時に該粒子の周りに直径１００μｍ未満の気泡が発生することがある。この程度の気泡であれば、目視では視認不可能であり、かつ減圧下でも視認可能な大きさ（直径１００μｍ以上）まで気泡が成長しないため、通常は問題ないが、このような僅かな気泡が問題となる可能性を想定すると、上記の如く５×１０2Ｐａ〜６×１０3Ｐａの範囲内に入るようにするのが好ましい。
【００３７】
２０℃基準マスターカーブによる粘着層の貯蔵せん断弾性率が、周波数１０-3Ｈｚ及び１０-5Ｈｚのいずれにおいても５×１０2Ｐａ〜１×１０4Ｐａの範囲内に入るように架橋するための方法としては、特に限定するものではないが、例えばベースポリマーの溶融粘度（；主として分子量で左右される）、アクリル系架橋モノマーの組成と量、架橋開始剤の種類と量、架橋方法とその程度、さらには必要に応じて可塑剤の量を調整することなどにより為すことができる。但し、これらに限定されるものではない。
なお、可塑剤を配合しなくても、ベースポリマーの溶融粘度（；主として分子量で左右される）、アクリル系架橋モノマーの組成と量、架橋開始剤の種類と量、架橋方法とその程度を調整することにより、前記所定範囲の貯蔵せん断弾性率に調整することは可能である。
【００３８】
異物取り込み性粘着剤により形成した粘着層において、２０℃基準マスターカーブによる粘着層の貯蔵せん断弾性率が、周波数１０3Ｈｚ及び１０4Ｈｚのいずれにおいても、３×１０4Ｐａ〜４×１０6Ｐａの範囲に入るものとするのがさらに好ましい。
周波数１０3Ｈｚ〜１０4Ｈｚ域の貯蔵せん断弾性率は耐衝撃性に影響し、かかる周波数域の貯蔵せん断弾性率を３×１０4Ｐａ〜４×１０6Ｐａの範囲にすることにより、耐衝撃性を好適なものとすることができる。
【００３９】
周波数１０3Ｈｚ〜１０4Ｈｚ域の貯蔵せん断弾性率を上記所定範囲内にするためには、例えばベース樹脂のガラス転移点（Ｔｇ）、必要に応じて可塑剤の含有量を調整すればよいが、この方法に限定するものではない。
【００４０】
（異物取り込み性粘着剤による粘着層の形成方法）
異物取り込み性粘着剤による粘着層は、例えば、ベースポリマーに、架橋モノマー及び架橋開始剤、必要に応じて可塑剤、その他の添加剤を添加して粘着剤組成物を作成し、加熱或いは光照射するなどして前記粘着剤組成物を架橋させることにより、異物取り込み性粘着剤による粘着層として提供することができる。
この際、ベースポリマーの溶融粘度（；主として分子量で左右される）、アクリル系架橋モノマーの組成と量、架橋開始剤の種類と量、架橋方法とその程度、さらには必要に応じて可塑剤の量を調整することにより、周波数１０-3Ｈｚ及び１０-5Ｈｚにおける粘着層の貯蔵せん断弾性率を調整することができる。また、光架橋する場合には、例えば高圧水銀ランプやメタルハライドランプ等を用いればよい。
【００４１】
粘着Ａ層２の厚さは、特に限定するものではないが、５０μｍ〜５ｍｍ、好ましくは１００μｍ〜２ｍｍ、より好ましくは２００μｍ〜１ｍｍとする。
【００４２】
（ガスバリアフィルム）
ガスバリアフィルム３，４は、ガス（空気）を遮蔽し、粘着Ａ層２にガス（空気）が溶解するのを防ぐものである。ガスバリアフィルム３,４は透明であるのが好ましいが、貼り合わせの際に剥離される場合は透明でなくともよい。
ガスバリアフィルム３,４としては、例えば、基材フィルム３ａ，４ａに蒸着膜３ｂ，４ｂを形成したものを用いることができる。
基材フィルム３ａ，４ａとしては、ポリエチレンテレフタレート（ＰＥＴ）、トリアセチルセルロース（ＴＡＣ）、ポリビニールアルコール、ポリアミド、ポリプロピレンなどのフィルムを用いることができる。なかでも、二軸延伸したポリエチレンテレフタレート（ＰＥＴ）フィルムは、透明性に優れ、後述する光学フィルムとしても使用できるので好適である。
基材フィルム３ａ,３ｂの厚さは、特に限定するものではないが、１２μｍ〜２５０μｍ、好ましくは１２〜１８８μｍ、より好ましくは２５μｍとする。
【００４３】
蒸着膜３ｂ,４ｂの材料としては、酸化珪素、酸化アルミニウム、酸化マグネシウム、酸化スズ、酸化亜鉛、窒化珪素、フッ化マグネシウム、インジウム錫酸化物（ＩＴＯ）などを用いることができる。なかでも、酸化珪素、酸化アルミニウムは、透明で緻密な膜を安価に作ることができるので好適である。
基材フィルム３ａ,４ａ上に形成する方法としては、特に限定するものではないが、物理蒸着（ＰＶＤ）法、化学蒸着（ＣＶＤ）法、スパッタリング法などがある。
蒸着膜３ｂ,４ｂの厚さは、特に限定するものではないが、０．１ｎｍ〜５００ｎｍ、好ましくは０．５ｎｍ〜１００ｎｍ、より好ましくは１ｎｍ〜５０ｎｍとする。これより薄いと十分なガスバリア性が得られにくくなり、また、厚すぎると蒸着膜に亀裂や剥離が発生しやすくなる。
また、両ガスバリアフィルム３,４の厚さは相違していてもよい。
後に剥離してしまう場合は、不透明なアルミニウム箔などをガスバリアフィルムとして用いることもできる。
【００４４】
本実施形態では、ガスバリアフィルム３,４を、基材フィルム３ａ,４ａの一面側に蒸着膜３ｂ,４ｂを形成した構成としてあるが、ガスバリアフィルムの他の構成としては、下記する離型処理したガスバリアフィルム、ヒートシール性ガスバリアフィルム、マスキングガスバリアフィルムなどがある。
【００４５】
離型処理したガスバリアフィルムは、基材フィルムの一面側に蒸着膜、他面側に離型処理を施したものであり、基材フィルム及び蒸着膜は、上記基材フィルム３ａ,４ａ及び蒸着膜３ｂ,４ｂと同様に形成することができる。
離型処理は、例えば、シリコン、フッ素その他の離型剤を塗布することにより行うことができる。
離型処理したガスバリアフィルムを用いることにより、直接に粘着層に貼付してガスバリア層を形成でき、例えば、離型フィルム７及び粘着Ｃ層８を形成せず、離型処理した面を直接に粘着Ａ層２に貼付してガスバリア層を形成できる。
【００４６】
ヒートシール性ガスバリアフィルムは、基材フィルムの一面側に蒸着膜を形成し、他面側にヒートシール性のあるフィルムをラミネートしたものである。基材フィルム及び蒸着膜は、上記基材フィルム３ａ,４ａ及び蒸着膜３ｂ,４ｂと同様に形成することができる。
ヒートシール性のあるフィルムとしては、ポリエチレンやエチレン−酢酸ビニル共重合（ＥＶＡ）などのフィルムがあり、これらを押し出しラミネートなどの方法により基材フィルムに貼り合わせてヒートシール性ガスバリアフィルムを形成することができる。
ヒートシール性ガスバリアフィルムを用いることにより、直接に離型フィルムに貼付してガスバリア層を形成でき、例えば、粘着Ｃ層８を形成せず、ヒートシール性のあるフィルム側を離型フィルム７に直接に貼付してガスバリア層を形成できる。
【００４７】
マスキングガスバリアフィルムは、基材フィルムにガスバリア性の大きいフィルムを用い、基材フィルムの一面側に蒸着膜、他面側に比較的粘着力の弱い粘着剤を塗布したものである。ガスバリア性の大きいフィルムとしては、エチレン−酢酸ビニル共重合体ケン化物、塩化ビニリデン、ＭＸナイロンなどのフィルムがある。蒸着膜は、上記蒸着膜３ｂ,４ｂと同様に形成することができる。
ヒートシール性ガスバリアフィルムを用いることにより、後述する光学部材の光学フィルムなどに貼付してガスバリア層とすることができる。
【００４８】
（離型フィルム）
離型フィルム５，７は、粘着Ａ層２や粘着Ｂ層６に埃等が付着しないように保護し、被着体に粘着Ａ層２を貼り合わせる際、剥離するものである。
離型フィルム５，７としては、ポリエチレンテレフタレート（ＰＥＴ）、塩化ビニル系樹脂、アクリル系樹脂、ポリカーボネート、ポリイミド、ポリエチレン、ポリプロピレンその他の合成樹脂の単層或いは複数層からなるフィルムを用いることができる。紙類を用いることもできる。
また、離型フィルム５，７上には、適宜表面処理を施してもよい。例えば、剥離性を向上させるため、シリコン、フッ素その他の離型剤を塗布して表面処理を施すことができる。
離型フィルム５，７の厚さは、特に限定するものではないが、１２μｍ〜２５０μｍ、好ましくは２５μｍ〜１８８μｍ、より好ましくは２５μｍ〜１００μｍとする。離型フィルム５，７の厚さは、相違していてもよく、例えば、離型フィルム５は３８μｍ、離型フィルム７は７５μｍとすることができる。
【００４９】
（粘着Ｂ層）
粘着Ｂ層６は、粘着剤又は接着剤からなり、離型フィルム５を剥離し、光学フィルム、ディスプレイパネル、ガラスなど被着体を貼り合わせるものである。
粘着Ｂ層６を形成する粘着剤又は接着剤としては、被着体の材質に応じて適宜選択することができる。例えば、アクリル樹脂、アクリル変性シリコン樹脂化合物、シリコン変性アクリル樹脂化合物などを主要成分として含む接着剤を用いて形成することができる。
粘着Ｂ層６の厚さは、特に限定するものではないが、５μｍ〜１００μｍ、好ましくは１０μｍ〜５０μｍ、より好ましくは１５μｍ〜２５μｍとする。
【００５０】
（粘着Ｃ層）
粘着Ｃ層８は、粘着剤又は接着剤からなり、離型フィルム７とガスバリアフィルム４とを貼り合わせるものである。
粘着Ｃ層８を形成する粘着剤又は接着剤としては、離型フィルム７及びガスバリアフィルム４の材質に応じて適宜選択することができ、粘着Ｂ層６に用いたものと同様のものを用いることができる。もちろん、粘着Ｂ層６と粘着Ｃ層８とに用いる粘着剤又は接着剤は相違していてもよい。
粘着Ｃ層８の厚さは、特に限定するものではないが、５μｍ〜１００μｍ、好ましくは１０μｍ〜５０μｍ、より好ましくは１５μｍ〜２５μｍとする。
【００５１】
（製造方法）
粘着シート１の製造方法を説明する。
例えば、ガスバリアフィルム３の蒸着膜３ｂ上に粘着剤又は接着剤を塗布して粘着Ｂ層６を形成し、その上に離型フィルム５を貼付する。
次に、基材フィルム３ａ上に、粘着剤又は接着剤を塗布して粘着Ａ層２を形成し、その上に離型フィルム７を貼付する。その後、離型フィルム７上に粘着剤又は接着剤を塗布して粘着Ｃ層８を形成し、その上にガスバリアフィルム４の蒸着膜４ｂ側を貼付して粘着シート１とすることができる。
【００５２】
粘着Ａ層２を形成する粘着剤として異物取り込み性粘着剤を用いた場合は、例えば、ガスバリアフィルム３の蒸着膜３ｂ上に粘着剤又は接着剤を塗布して粘着Ｂ層６を形成し、その上に離型フィルム５を貼付する。
次に、基材フィルム３ａ上に、加熱・溶融した異物取り込み性粘着剤を塗布して粘着Ａ層２を形成し、その上に離型フィルム７を貼付する。ガスバリアフィルム３及び離型フィルム７の両面側から高圧水銀ランプなどを用いて紫外線を照射し、異物取り込み性粘着剤を架橋する。
その後、離型フィルム７上に粘着剤又は接着剤を塗布して粘着Ｃ層８を形成し、その上にガスバリアフィルム４の蒸着膜４ｂ側を貼付して粘着シート１とすることができる。
また、上記において、離型フィルム７にガスバリアフィルム４を貼付した後、粘着Ａ層を架橋させてもよい。
【００５３】
粘着シート１の変形例として、離型フィルム７、粘着Ｃ層８、ガスバリアフィルム４に代えて、離型処理したガスバリアフィルムを用いることもできる。この場合、離型処理した面を、粘着Ａ層２に貼付して粘着シートとすることができる。
【００５４】
粘着シート１の他の変形例として、粘着Ｃ層８、ガスバリアフィルム４に代えて、ヒートシール性ガスバリアフィルムを用いることもできる。この場合、離型フィルム７に基材フィルム４ｂをヒートシールして貼付し、離型フィルム７を粘着Ａ層２に貼付することにより粘着シートとすることができる。
【００５５】
また、粘着Ｂ層６と離型フィルム５との間にガスバリアフィルムを介層してガスバリア層を形成し、粘着Ｂ層６にガスが溶解するのを防止する構成としてもよい。
【００５６】
（光学部材）
粘着シート１の離型フィルム５を剥離し、光学フィルム９を貼付することにより光学部材１０とすることができる。
光学フィルム９としては、例えば、偏光フィルム、偏光変換素子、反射板、半透過板、位相差フィルム、輝度向上フィルム、光学補償フィルム保護フィルム、反射防止フィルム、電磁波シールドフィルム、近赤外線カットフィルム、色調補正フィルムやこれらを組み合わせた積層体など平面型画像装置の表示パネル等に用いる種々のものが挙げることができる。
図２には、光学部材１０の一例として、光学フィルム９として、ポリエチレンテレフタレート（ＰＥＴ）フィルムなどの基材フィルム９ａの一面側に電磁波シールドメッシュ９ｂを積層した電磁波シールドフィルムを貼付したものを示してある。
【００５７】
また、粘着シート１を用いず、光学部材１０を製造することもできる。例えば、ガスバリアフィルム３の蒸着膜３ｂ上に粘着剤又は接着剤を塗布して粘着Ｂ層６を形成し、その上に光学フィルム９を貼付する。次に、基材フィルム３ａ上に、粘着剤又は接着剤を塗布して粘着Ａ層２を形成し、その上に離型フィルム７を貼付する。その後、離型フィルム７上に粘着剤又は接着剤を塗布して粘着Ｃ層８を形成し、その上にガスバリアフィルム４の蒸着膜４ｂ側を貼付して光学部材１０とすることができる。
【００５８】
粘着Ａ層２を形成する粘着剤として異物取り込み性粘着剤を用いる場合は、例えば、ガスバリアフィルム３の蒸着膜３ｂ上に粘着剤又は接着剤を塗布して粘着Ｂ層６を形成し、その上に光学フィルム９を貼付する。基材フィルム３ａ上に、加熱・溶融した異物取り込み性粘着剤を塗布して粘着Ａ層２を形成し、その上に離型フィルム７を貼付する。ガスバリアフィルム３及び離型フィルム７の両面側から高圧水銀ランプなどを用いて紫外線を照射し、異物取り込み性粘着剤を架橋する。その後、離型フィルム７上に粘着剤又は接着剤を塗布して粘着Ｃ層８を形成し、その上にガスバリアフィルム４の蒸着膜４ｂ側を貼付して光学部材１０とすることができる。
また、上記において、離型フィルム７にガスバリアフィルム４を貼付した後、粘着Ａ層を架橋させてもよい。
【００５９】
上記光学部材１０では、ガスバリアフィルム３,４をガスバリア層としてあるが、図３に示す光学部材１１のように、光学フィルム１２上に蒸着膜１２ｂを形成してガスバリア層とすることや、図４に示す光学部材１７のように、光学フィルム１９上にマスキングガスバリアフィルム１８を貼付してガスバリア層とすることもできる。
【００６０】
光学部材１１では、光学フィルム１２として電磁波シールドフィルムを用い、光学フィルム１２は、基材フィルム１２ａの一面側に蒸着膜１２ｂを、他面側に電磁波シールドメッシュ１２ｃを形成してある。
光学フィルム１２の電磁波シールドフィルムは、市販のものを用いることができ、基材フィルム１２ａとしては、ポリエチレンテレフタレート（ＰＥＴ）、ポリビニールアルコール、ポリアミド、ポリプロピレンなどのフィルムが用いられている。
【００６１】
蒸着膜１２ｂは、上記ガスバリアフィルム３,４の蒸着膜３ｂ,４ｂと同様に形成することができる。
【００６２】
光学部材１１の製造方法を説明する。なお、粘着Ａ層１３、離型フィルム１４、粘着Ｃ層１５、ガスバリアフィルム１６は、それぞれ上記した粘着Ａ層２、離型フイルム７、粘着Ｃ層８、ガスバリアフィルム４と同様のものを用いることができる。
例えば、光学フィルム１２の蒸着膜１２ｂ側に、粘着剤又は接着剤を塗布して粘着Ａ層１３を形成し、その上に離型フィルム１４を貼付する。その後、離型フィルム１４上に粘着剤又は接着剤を塗布して粘着Ｃ層１５を形成し、その上にガスバリアフィルム１６の蒸着膜１６ｂ側を貼付して光学部材１１とすることができる。
【００６３】
粘着Ａ層１３を形成する粘着剤として異物取り込み性粘着剤を用いた場合は、例えば、光学フィルム１２の蒸着膜１２ｂ側に、加熱・溶融した異物取り込み性粘着剤を塗布して粘着Ａ層１３を形成し、その上に離型フィルム１４を貼付する。光学フィルム１２及び離型フィルム１４の両面側から高圧水銀ランプなどを用いて紫外線を照射し、異物取り込み性粘着剤を架橋する。その後、離型フィルム１４上に粘着剤又は接着剤を塗布して粘着Ｃ層１５を形成し、その上にガスバリアフィルム１６の蒸着膜１６ｂ側を貼付して光学部材１１とすることができる。
また、上記において、離型フィルム１４にガスバリアフィルム１６を貼付した後、粘着Ａ層１３を架橋させてもよい。
【００６４】
このような構成としても、粘着Ａ層１３がガスバリア層間にあるのでオートクレーブ処理する際、ガス（空気）を溶解することはない。
【００６５】
光学部材１７は、光学フィルム１９として基材フィルム１９ａの一面側に電磁波シールドメッシュ１９ｂを積層した電磁波シールドフィルムを用い、電磁波シールドメッシュ１９ｂの上に、粘着剤又は接着剤からなる粘着層２０（この粘着層を粘着Ｄ層とする。）、光学機能層２１、ガスバリア性マスキング１８の順に積層してある。
光学フィルム１９としての電磁波シールドフィルムは、市販のものを用いることができ、基材フィルム１９ａとしては、ポリエチレンテレフタレート（ＰＥＴ）、ポリビニールアルコール、ポリアミド、ポリプロピレンなどのフィルムが用いられている。
【００６６】
粘着Ｄ層２０は、粘着剤又は接着剤からなり、光学フィルム１９と光学機能層２１とを貼り合わせるものである。
粘着Ｄ層２０を形成する粘着剤又は接着剤としては、光学フィルム１９及び光学機能層２１の材質に応じて適宜選択することができ、上記粘着Ｂ層６に用いたものと同様のものを用いることができる。
粘着Ｄ層２０の厚さも、上記粘着Ｂ層６と同様とすることができる。
【００６７】
光学機能層２１としては、反射防止フィルム、近赤外線カットフィルム、色調補正フィルム、電磁波シールドフィルムを用いることができる。これらは、市販のものを用いることができる。
【００６８】
マスキングガスバリアフィルム１８は、上述したものを用いることができる。
【００６９】
光学部材１７の製造方法を説明する。なお、粘着Ａ層２２、離型フィルム２３、粘着Ｃ層２４、ガスバリアフィルム２５は、それぞれ上記した粘着Ａ層２、離型フィルム７、粘着Ｃ層８、ガスバリアフィルム４と同様のものを用いることができる。
例えば、光学フィルム１９の他面側（電磁波シールドメッシュ１９ｂ面の反対側面）に、粘着剤又は接着剤を塗布して粘着Ａ層２２を形成し、その上に離型フィルム２３を貼付する。次に、離型フィルム２３上に粘着剤又は接着剤を塗布して粘着Ｃ層２４を形成し、その上にガスバリアフィルム２５の蒸着膜２５ｂ側を貼付する。その後、光学フィルム１９の電磁波シールドメッシュ１９ｂ側に粘着剤又は接着剤を塗布して粘着Ｄ層２０を形成し、その上に光学機能層２１を貼付し、さらにその上にマスキングガスバリアフィルム１８の粘着剤により貼付して光学部材１７とすることができる。
【００７０】
粘着Ａ層２２を形成する粘着剤として異物取り込み性粘着剤を用いた場合は、例えば、光学フィルム１９の他面側（電磁波シールドメッシュ１９ｂ面の反対側面）に、加熱・溶融した異物取り込み性粘着剤を塗布して粘着Ａ層２２を形成し、その上に離型フィルム２３を貼付する。光学フィルム１９及び離型フィルム２３の両面側から高圧水銀ランプなどを用いて紫外線を照射し、異物取り込み性粘着剤を架橋する。その後、離型フィルム２３上に粘着剤又は接着剤を塗布して粘着Ｃ層２４を形成し、その上にガスバリアフィルム２５の蒸着膜２５ｂ側を貼付する。光学フィルム１９の電磁波シールドメッシュ１９ｂ側に粘着剤又は接着剤を塗布して粘着Ｄ層２０を形成し、その上に光学機能層２１を貼付し、さらにその上にマスキングガスバリアフィルム１８を施して光学部材１７とすることができる。
また、上記において、離型フィルム２３にガスバリアフィルム２５を貼付した後、粘着Ａ層２２を架橋させてもよい。
【００７１】
このような構成としても、粘着Ａ層２２がガスバリア層間にあるのでオートクレーブ処理する際、ガス（空気）を溶解することはない。
また、上記光学部材１０の変形例として、離型フィルム７、粘着Ｃ層８、ガスバリアフィルム４に代えて、上記した離型処理したガスバリアフィルム及びヒートシール性ガスバリアフィルムを用いることもできる。
もちろん、光学部材１１,１７の離型フィルム１４,２３、粘着Ｃ層１５,２４、ガスバリアフィルム１６,１５に代えて、上記した離型処理したガスバリアフィルム及びヒートシール性ガスバリアフィルムを用いることもできる。
【００７２】
（ディスプレイ部材）
上記光学部材１０の離型フィルム７を、粘着Ｃ層８、ガスバリアフィルム４ともに剥離し、粘着Ａ層２をＰＤＰパネルや液晶パネルなどのフラットディスプイレパネル前面側に貼付することによりディスプレイ部材とすることができる。
粘着Ａ層２を異物取り込み性粘着剤とした場合は、ディスプイレパネル上に異物が存在したとしても、異物の周囲を粘着剤が取り囲むように濡れるため、貼り合わせ時の気泡の発生を抑えることができる。
もちろん、光学部材１１,１７を用いてディスプレイ部材とすることもでき、この場合は、離型フィルム１４,２３を剥離し、ディスプレイパネル上に貼付することによりディスプレイ部材とすることができる。
なお、光学部材１７のマスキングガスバリアフィルム１８は、使用する際、剥離するものである。
【００７３】
粘着シート１は、上記ではディスプレイ部材に使用してあるが、もちろん、他の被着体に用いることもでき、複層窓などの各種窓材や各種表示パネル等を構成するガラスの貼り合せ、光学フィルム同士の貼り合せ、ガラスやプラスチック等の透明基材への各種透明フィルムの貼り合せなど、各種透明部材の貼り合せなどにも用いることができる。
【実施例】
【００７４】
次に、実施例を挙げてより具体的に説明する。
なお、以下において「部」とは「重量部」を意味するものとする。
【００７５】
＜粘着Ａ層の粘着剤＞
下記実施例１及び比較例１,２の粘着Ａ層に用いる粘着剤として、２−エチルヘキシルアクリレートからなるベースポリマー（１３０℃溶融粘度：１６．２万ｍＰａ・ｓｅｃ）１００部に対し、光開始剤として２，４，６−トリメチルベンゾフェノンと４−メチルベンゾフェノンの混合品（日本シイベルヘグナー社製の商品名「Esacure TZT」）１．０部と、架橋モノマーとして１，９−ノナンジオールジアクリレート（大阪有機化学社製の商品名「ビスコートＶ＃２６０」）０．０７部と、可塑剤としてジイソデシルフタレート（ＤＩＤＰ）２６部と、吸湿剤としてシリカ微粒子（日本アエロジル社製商品名「アエロジル３００」）４部とを添加した粘着剤を用いた。
なお、上記粘着剤により形成した粘着Ａ層の各周波数における貯蔵せん断弾性率Ｇ′を以下のようにして測定した結果は、周波数１０−５Ｈｚにおいて２．０×１０３Ｐａ,周波数１０−３Ｈｚにおいて２．２×１０３Ｐａ,周波数１０３Ｈｚにおいて１．１×１０４Ｐａ,周波数１０４Ｈｚにおいて３．４×１０５Ｐａであった。
【００７６】
＜貯蔵せん断弾性率Ｇ′の測定＞
粘弾性測定装置ダイナミックアナライザー（レオメトリックス社製「ＲＤＡII」）を用いて、以下の条件で測定した。
・温度：−５０〜２００℃
・角振動数：ω＝０．００００５〜４００００００ｒａｄ／ｓｅｃ
・パラレルプレート：２５ｍｍφ
・歪み量：３％
【００７７】
ＲＤＡIIで２０℃を基準温度として温度−時間換算のマスターカーブを作成し、周波数ｆ値は、ｆ（Ｈｚ）＝ω／（２π）から算出し、周波数１０-5Ｈｚ、１０-3Ｈｚ、１０3Ｈｚ及び１０4Ｈｚにおける貯蔵弾性率Ｇ'を読み取った。
【００７８】
＜ガスバリア層＞
実施例１及び比較例２のガスバリア層として、厚さ２５μｍのＰＥＴフィルムの一面側に酸化アルミ蒸着膜を形成してあり、その上に厚さ２５μｍの粘着層（粘着Ｂ層又は粘着層Ｃとなる。）、さらにその上に厚さ３８μｍのＰＥＴフィルム（離型フィルムともなる）が形成してあるガスバリアフィルム（麗光社製、商品名「ファインバリヤーＡ」）を用いた。
【００７９】
（実施例１）
上記ガスバリアフィルムの厚さ２５μｍのＰＥＴフィルム面上に、１３０℃に加熱・溶融した上記粘着剤を塗布し、その上に厚さ７５μｍのＰＥＴフィルム（離型フィルムとなる）を貼付し、両ＰＥＴフィルム側から高圧水銀ランプにより片面積算光量１８００Ｊ／ｃｍ２で照射して架橋し、厚さ０．５ｍｍの粘着Ａ層を形成した。
その後、もう一枚のガスバリアフィルムの３８μｍのＰＥＴフィルムを剥離し、厚さ７５μｍのＰＥＴフィルム上に貼付して、図５に示すような、粘着Ａ層の両面側にガスバリア層を有する粘着シートを作成した。
なお、積算光量は、ウシオ電機製紫外線積算光量計「ＵＩＴ−１５０」に受光器「ＵＶＤ-Ｓ３６５」を取付けて波長３６５ｎｍを測定した。
【００８０】
（比較例１）
厚さ１００μｍのＰＥＴフィルム（東洋紡製、商品名「コスモシャインＡ４３００」）の一面側に厚さ２５μｍのアクリル系粘着剤（綜研化学（株）製ＳＫダイン１８８２；硬化剤の添加割合は奨励配合）を塗布して粘着Ｂ層を形成し、その上に厚さ３８μｍのＰＥＴフィルム（離型フィルムとなる）を貼付した。その後、厚さ１００μｍのＰＥＴフィルムの他面側に、１３０℃に加熱・溶融した上記粘着剤を塗布し、その上に厚さ７５μｍのＰＥＴフィルム（離型フィルムとなる）を貼付した。厚さ３８μｍ及び７５μｍのＰＥＴフィルム側から高圧水銀ランプにより片面積算光量１８００Ｊ／ｃｍ２で照射して架橋し、厚さ０．５ｍｍの粘着Ａ層を形成し、図６に示すような、ガスバリア層のない粘着シートを作成した。
【００８１】
（比較例２）
上記ガスバリアフィルム（麗光社製、商品名「ファインバリヤーＡ」）の厚さ２５μｍのＰＥＴフィルム面上に、１３０℃に加熱・溶融した上記粘着剤を塗布し、その上に厚さ７５μｍのＰＥＴフィルム（離型フィルムとなる）を貼付した。厚さ３８μｍ及び７５μｍのＰＥＴフィルム側から高圧水銀ランプにより片面積算光量１８００Ｊ／ｃｍ２で照射して架橋し、厚さ０．５ｍｍの粘着Ａ層を形成し、図７に示すような、ガスバリア層を片面側にのみ形成した粘着シートを作成した。
【００８２】
（試験）
上記実施例１及び比較例１,２の粘着シートを用い、以下の試験を行った。
【００８３】
（試験１）
まず、二枚の透明なＰＥＴフィルム（東洋紡製、商品名「コスモシャインＡ４３００」；厚さ１００μｍ）を、厚さ２５μｍの粘着剤を介して貼り合わせ、これを光学フィルムとした。
実施例１及び比較例１,２の厚さ３８μｍのＰＥＴフィルムを剥離し、該光学フィルムに貼付した後、２００ｍｍ×１５０ｍｍの大きさに切断して試験試料とした。
試験試料を、常温、０．２ＭＰａの条件下で３日間オートクレーブ処理を行った。
オートクレーブ処理後、熱風循環式オーブンに入れ、６０℃、１時間の加熱処理を行った後、厚さ７５μｍのＰＥＴフィルムを剥離し、２００ｍｍ×１５０ｍｍの大きさのソーダライムガラス（厚さ３ｍｍ）に貼付した。
この際の気泡の発生を目視で観察した。
気泡が発生しない場合を○、試験試料の周囲に気泡が発生した場合を△、試験試料の全面に気泡が発生した場合を×として評価した。
評価結果を下記表１に示す。
【００８４】
【表１】
2007169519.tif 000003
【００８５】
（試験２）
上記と同様の試験試料を用い、同様のオートクレーブ処理及び加熱処理を行った。
加熱処理後、試験試料を室内に７日間放置してから、厚さ７５μｍのＰＥＴフィルムを剥離し、２００ｍｍ×１５０ｍｍの大きさのソーダダイムガラス（厚さ３ｍｍ）に貼付した。
この際の気泡の発生を目視で観察した。
気泡が発生しない場合を○、試験試料の周囲に気泡が発生した場合を△、試験試料の全面に気泡が発生した場合を×として評価した。
評価結果を上記表１に示す。
【００８６】
（試験結果）
実施例１の粘着シートを用いた場合は、試験１では試験試料の周囲に気泡が発生したが、試験２では気泡が全く発生しなかった。
一方、比較例１,２の粘着シートを用いた場合は、試験１及び２で試験試料の全面に気泡が発生した。
【図面の簡単な説明】
【００８７】
【図１】本発明の粘着シートの一実施形態を示す側断面図である。
【図２】本発明の光学部材の一実施形態を示す側断面図である。
【図３】本発明の光学部材の他の実施形態を示す側断面図である。
【図４】本発明の光学部材の他の実施形態を示す側断面図である。
【図５】実施例１の粘着シートを示す側断面図である。
【図６】比較例１の粘着シートを示す側断面図である。
【図７】比較例２の粘着シートを示す側断面図である。
【符号の説明】
【００８８】
１粘着シート
２粘着Ａ層
３,４ガスバリアフィルム
３ａ,４ａ基材フィルム
３ｂ,４ｂ蒸着膜
５離型フィルム
６粘着Ｂ層
７離型フィルム
８粘着Ｃ層
９光学フィルム
１０光学部材
【図１】
2007169519.tif 000004
【図２】
2007169519.tif 000005
【図３】
2007169519.tif 000006
【図４】
2007169519.tif 000007
【図５】
2007169519.tif 000008
【図６】
2007169519.tif 000009
【図７】
2007169519.tif 000010